Brevet FR2927897A1 — publié le 20090828

VITRAGE ANTISOLAIRE PRESENTANT UN COEFFICIENT DE TRANSMISSION LUMINEUSE AMELIORE L'invention concerne les vitrages munis d'empilements de couches minces dont au moins l'une est fonctionnelle, c'est-à-dire qu'elle agit sur le io rayonnement solaire. La présente invention concerne plus particulièrement les vitrages à couche(s) notamment ceux destinés à l'isolation thermique et/ou la protection solaire. On entend par couche "fonctionnelle", au sens de la présente demande, la ou les couches de l'empilement qui confère à l'empilement l'essentiel de ses 15 propriétés thermiques, par opposition aux autres couches, généralement en matériau diélectrique et ayant pour fonction une protection chimique ou mécanique desdites couches fonctionnelles, ou encore autre une fonction par exemple optique, d'adhésion, etc... Les vitrages antisolaires selon l'invention sont plus particulièrement 20 adapté pour équiper des bâtiments : en limitant, grâce aux couches minces, la quantité d'énergie transmise par le rayonnement solaire, ils permettent d'éviter un échauffement excessif à l'intérieur des locaux en été et contribue ainsi à limiter la consommation d'énergie nécessaire à leur climatisation. L'invention concerne également ce type de vitrage une fois recouverte 25 desdites couches minces, pour l'obtention d'un panneau de parement de façade, appelé de façon plus classique allège, et qui permet, en association avec des vitrages pour la vision, d'offrir des surfaces extérieures de bâtiments entièrement vitrées. Les vitrages à couches fonctionnelles antisolaires sont soumis à un 30 certain nombre de contraintes : en premier lieu, les couches employées doivent être suffisamment filtrantes vis-à-vis du rayonnement solaire et notamment vis-à-vis de la partie du rayonnement solaire non visible et située entre environ 780 nm et 2500 nm, habituellement appelé infrarouge solaire (IR solaire). En outre, ces performances thermiques doivent préserver l'aspect optique, 2 l'esthétisme du vitrage : il est notamment souhaitable de pouvoir moduler le niveau de transmission lumineuse (TL) du substrat. Selon un autre aspect important, les couches fonctionnelles doivent aussi être suffisamment durables et en particulier résistantes aux contraintes physiques telles que des rayures et aux contraintes chimiques; elles doivent être notamment résistantes à l'humidité. Cela est d'autant plus important si, dans le vitrage une fois monté, elles sont sur l'une des faces extérieures du vitrage (par opposition aux faces "intérieures", tournées vers la lame de gaz intercalaire d'un double vitrage par exemple) ou si le vitrage est un vitrage simple, io c'est-à-dire ne comprenant qu'un seul feuillet de verre. Une autre contrainte s'impose également lors de l'élaboration des vitrages : lorsque ceux -ci sont constitués au moins en partie de substrats verriers, ils doivent le plus souvent subir un ou plusieurs traitements thermiques qui peut-être un bombage si on veut leur conférer un galbe (vitrine) mais qui est 15 le plus souvent une trempe ou un recuit, notamment dans le secteur du bâtiment où l'on veut qu'ils soient plus résistants et moins dangereux en cas de chocs. Le fait que des couches soient déposées sur le verre avant son traitement thermique entraîne fréquemment leur détérioration et une modification sensible de leurs propriétés, notamment optiques. A contrario, 20 déposer les couches après le traitement thermique du verre s'avère complexe et coûteux. Un exemple de vitrage anti-solaire pour le bâtiment est donné par les brevets EP-0 511 901 et EP-0 678 483 : il s'agit de couches fonctionnelles sur le plan de la filtration des rayonnements solaires qui sont en alliage nickel- 25 chrome, éventuellement nitruré, en acier inox ou en tantale, et qui sont disposées entre deux couches de diélectrique en oxyde métallique comme SnO2, TiO2 ou Ta2O5. Ces vitrages sont de bons vitrages anti-solaires, présentant des durabilités mécanique et chimique satisfaisantes, mais ne sont pas véritablement "bombables" ou "trempables" au sens précédemment décrit, 30 car les couches d'oxydes entourant la couche fonctionnelle ne peuvent empêcher son oxydation lors du bombage ou de la trempe, ladite oxydation s'accompagnant d'une modification sensible de la transmission lumineuse, ainsi que de l'aspect général du vitrage dans son ensemble. 3 Plus récemment, il a été proposé, dans la demande de brevet EP 1218307, un empilement antisolaire dont la couche fonctionnelle comprend un métal choisi parmi Nb, Ta, Zr, éventuellement nitruré, la couche fonctionnelle étant surmontée de couches de protection à base de nitrure ou d'oxynitrure d'aluminium ou de silicium. L'empilement selon cette demande confère au vitrage une fonction anti-solaire permettant de bloquer l'IR solaire du rayonnement solaire incident. En outre, cet empilement s'est avéré résistant à la trempe et suffisamment durable mécaniquement et chimiquement pour être utilisé en face 2 d'un vitrage simple. L'inconvénient majeur de l'empilement io décrit dans EP 1218307 est cependant que la couche fonctionnelle est relativement épaisse, de façon à obtenir l'effet anti-solaire recherché, et qu'il présente de ce fait une TL très faible, de l'ordre de 10%, voire même inférieure. Le but de l'invention est ainsi d'augmenter sensiblement la transmission lumineuse TL d'un tel vitrage antisolaire, sans pour autant qu'une telle 15 augmentation conduise à une diminution sensible des propriétés d'isolation thermique du vitrage, pouvant conduire des transferts thermiques excessifs entre l'intérieur et l'extérieur du bâtiment ou de l'habitacle protégé par ledit vitrage. On connaît dans le domaine des vitrages susceptibles de répondre à une 20 telle demande. Ces vitrages sont constitués d'une ou plusieurs couches minces fonctionnelles d'argent métallique Ag. De tels vitrages sont par exemple décrits dans la demande de brevet EP 718250. L'intégration au vitrage d'une ou plusieurs couches d'argent permet de façon bien connue de diminuer très fortement les transferts thermique à travers le vitrage, en raison du caractère 25 bas émissif des couches Ag, c'est-à-dire grâce à leur capacité à réfléchir une très grande partie des IR thermiques, situés entre 3 et 50 microns. Il est alors possible d'obtenir, selon des techniques bien connues et notamment par l'ajout de couches interférentielles de matériaux diélectriques d'indice et d'épaisseur adaptées, des vitrages à forte transmission lumineuse mais dont le coefficient 30 de transfert thermique reste cependant très faible. Les couches de contrôle solaire à base de couches minces d'argent apparaissent ainsi très performantes pour l'isolation thermique mais leur durabilité mécanique et chimique est très limitée, notamment au contact d'une atmosphère humide et ne permet pas en particulier leur utilisation pour un 4 simple vitrage. En outre cette solution est relativement chère à mettre en oeuvre pour un double vitrage. L'invention consiste donc en la mise au point de nouveaux empilements de couches minces agissant sur le rayonnement solaire, en vue de fabriquer des vitrages de protection solaire améliorée. L'amélioration visée est notamment l'établissement d'un meilleur compromis entre durabilité, propriétés thermiques, propriétés optiques et fonction anti-solaire, en particulier transmission lumineuse, et aptitude à supporter les traitements thermiques sans dommage quand le substrat porteur de l'empilement est de type verrier. io Plus précisément, le but de la présente invention est donc de fournir un vitrage muni de couches minces lui conférant de bonnes propriétés antisolaire, une transmission lumineuse supérieure ou égale à 20 %, mais permettant cependant de conserver un coefficient de transfert thermique acceptable, grâce en particulier un coefficient d'émissivité , tel que défini selon la norme 15 européenne prEN 410, suffisamment faible, ledit vitrage de muni de ladite couche pouvant par ailleurs subir un traitement thermique, au sens précédemment expliqué. Selon l'invention, un tel vitrage simple ou multiple a pu être obtenu présentant notamment : 20 - une transmission lumineuse supérieure ou égale à 20%, voire supérieure à 30% ou même 40%, - une émissivité inférieure ou égale à 50%, de préférence inférieure à 40% ou même à 30%, voire 20%, - une résistance à un traitement thermique tel qu'un bombage ou une 25 trempe, avec notamment la conservation des propriétés précédentes, ainsi qu'une résistance chimique, au sens précédemment décrit, - une bonne durabilité chimique et mécanique. L'objet de l'invention consiste ainsi en premier lieu en un substrat verrier transparent, comprenant au moins une feuille de verre munie d'un empilement 30 de couches minces agissant sur le rayonnement solaire, présentant une transmission lumineuse supérieure ou égale à 20% et une émissivité inférieure ou égale à 50% après un traitement thermique tel qu'un bombage ou une trempe, ledit empilement comprenant : - une couche fonctionnelle à base de Niobium Nb, d'épaisseur comprise entre environ 5 nm et environ 25 nm, - au moins une couche d'un autre matériau, choisi dans le groupe constitué par Ti, Mo, B, Al ou un alliage comprenant au moins l'un de 5 ces éléments, disposée par rapport au substrat verrier au dessus de la couche fonctionnelle, ladite couche présentant une épaisseur comprise entre environ 1 nm et environ 5 nm. De préférence, une couche dudit matériau choisi dans le groupe constitué par Ti, Mo, B, Al est disposée au dessus de la couche fonctionnelle et une autre io couche dudit matériau est disposée en dessous de la couche fonctionnelle. Typiquement, la couche fonctionnelle à base de Niobium Nb a une épaisseur comprise entre environ 8 nm et environ 20 nm, par exemple entre 8 et 15 nm. Typiquement, la couche de matériau choisi dans le groupe constitué par 15 Ti, Mo, B, Al a une épaisseur comprise entre environ 1 nm et environ 3 nm. De préférence, ledit matériau est le Ti. Selon l'invention, l'ensemble de la couche fonctionnelle et de la ou des couche(s) dudit matériau est entouré d'au moins une couche supplémentaire à base de nitrure d'aluminium, d'oxynitrure d'aluminium, de nitrure de silicium, ou 20 d'oxynitrure de silicium, ou d'un mélange d'au moins deux de ces composés, l'épaisseur de la ou desdites couches supplémentaires étant ajustée pour optimiser la transmission lumineuse du vitrage. Par exemple, la ou lesdites couches supplémentaires sont à base de nitrure de silicium et sont disposées respectivement au dessus et en dessous 25 dudit ensemble. Selon un mode possible, la couche à base de nitrure de silicium disposé au dessus dudit ensemble est plus épaisse que la couche disposée en dessous de l'ensemble d'au moins un facteur 1,2, notamment d'au moins un facteur 1,5 à 1,8. 30 L'invention se rapporte également à un vitrage monolithique ou à un double vitrage incorporant le substrat tel que précédemment décrit, l'empilement de couches minces étant disposé en face 2 du vitrage monolithique ou du double vitrage ou en face 3 du double vitrage, en numérotant les faces du ou des substrats de l'extérieur vers l'intérieur du 6 bâtiment ou de l'habitacle qu'il équipe. Selon un mode, le vitrage monolithique ou le double vitrage est configuré pour présenter une transmission lumineuse TL supérieure à 30%, voire supérieure à 40%. Le vitrage monolithique ou double vitrage peut également être configuré pour présenter une émissivité inférieure à 40%, voire inférieure à 30% ou même inférieure à 20%. Enfin, la présente invention se rapporte à panneau de parement de façade de type allège incorporant au moins un substrat tel que précédemment décrit ou à une vitre latérale, une vitre arrière ou un toit pour automobile ou io autre véhicule constitué par ou incorporant ledit substrat. Selon l'invention, les couches fonctionnelles selon l'invention permettent d'obtenir une valeur de la transmission lumineuse du substrat relativement élevée, tout en conservant un effet anti-solaire notable, malgré l'épaisseur relativement faible de la couche fonctionnelle : les mesures 15 effectuées montrent en effet un bon compromis entre le niveau de transmission lumineuse TL et le coefficient de transfert thermique U du substrat à couches, mesuré par son émissivité . Dans la présente description l'émissivité est l'émissivité normale telle que définie selon la norme prEN410. L'utilisation d'une couche très mince d'un métal du groupe Ti, Mo, B, Al, 20 en particulier Ti, permet selon l'invention de garantir la trempabilité de l'empilement de couches sans dégradation conjointe des propriétés fonctionnelles de celles-ci. En particulier, la modification des propriétés optiques, notamment la transmission lumineuse, induites par un traitement thermique du type trempe, est faible. De même, l'émissivité de la couche 25 fonctionnelle reste faible grâce à l'apport de cette fine couche métallique supplémentaire. Selon un mode possible de l'invention, la couche mince métallique du groupe Ti, Mo, B, Al est déposée au moins au dessus de la couche fonctionnelle de Nb. De préférence ladite couche est déposée au dessus et en-dessous de la 30 couche de Nb. Par les termes � au dessus � et � au dessous �, il est fait référence dans la présente description à la position respective desdites couches par rapport au substrat verrier supportant l'empilement desdites couches. 7 Selon un mode de réalisation de l'invention, il est préférable de déposer également une surcouche à base de nitrure de silicium ou d'aluminium (Si3N4 et AIN en abrégé) ou d'oxynitrure de silicium ou d'aluminium (SiON et AINO en abrégé, sans préjuger des quantités respectives en Si, O et N). L'ajustement de l'épaisseur de telles couches est ajusté de manière à obtenir un effet antireflet permettant d'optimiser la transmission lumineuse du vitrage à couche. De telles couches peuvent également avoir, dans une moindre mesure, un rôle de protection des couches fonctionnelles de l'invention. De préférence, l'empilement de couches selon l'invention comprend io entre le substrat et la couche fonctionnelle, au moins une sous-couche en matériau diélectrique transparent, notamment choisi, comme pour la surcouche, en nitrure ou oxynitrure de silicium et/ou en nitrure ou oxynitrure d'aluminium, ou encore en oxyde de silicium SiO2. Sa présence peut notamment permettre de moduler avec plus de souplesse l'aspect optique conféré par l'empilement 15 de couches à son substrat porteur. En outre, en cas de traitement thermique, elle peut constituer une barrière supplémentaire, notamment vis-à-vis de l'oxygène et des alcalins du substrat en verre, espèces susceptibles de migrer à la chaleur et de dégrader l'empilement. Une variante très préférée de l'invention peut par exemple consister à 20 utiliser à la fois une surcouche et une sous-couche à base de nitrure de silicium. L'épaisseur de la surcouche est de préférence comprise entre 5 et 70, notamment entre 40 et 60 nm. L'épaisseur de la sous-couche optionnelle est de préférence comprise entre 5 et 120 nm. 25 Quand il s'agit d'une sous-couche unique du type Si3N4, elle est par exemple comprise entre 30 et 50 nm. La sous-couche et/ou la surcouche peuvent en fait faire partie d'une superposition de couches en matériau diélectrique. L'une ou l'autre peut ainsi être associée à d'autres couches d'indices de réfraction différents. Ainsi, 30 l'empilement de couches peut comporter entre le substrat et la couche fonctionnelle (ou au-dessus de la couche fonctionnelle) une alternance de trois couches haut indice/bas indice/haut indice, la couche à "haut indice" (au moins 1,8 à 2) ou l'une d'entre elles pouvant être la sous-couche de l'invention de type 8 Si3N4, AIN, et la couche à "bas indice" (inférieur à 1,7 par exemple) pouvant être en oxyde de silicium SiO2. Tout particulièrement, un mode de réalisation très préféré de l'invention consiste en un vitrage simple ou multiple comprenant un substrat sur lequel est déposé un empilement comprenant une couche fonctionnelle à base de niobium surmontée de part et d'autre par une couche de Ti, l'ensemble des couches Ti/Nb/Ti étant lui-même surmonté par une surcouche à base de nitrure de silicium et par une sous-couche également à base de nitrure de silicium. L'invention a aussi bien pour objet des vitrages simples ou io "monolithiques", c'est-à-dire constitués d'un substrat unique, que les vitrages multiples isolants du type double vitrage. De préférence, qu'il s'agisse de vitrages monolithiques ou de doubles vitrages, les empilements de couches sont disposés en face 2 (conventionnellement, on numérote les faces des verres/substrats d'un vitrage de l'extérieur vers l'intérieur de l'habitacle/du local 15 qu'il équipe), et procurent un effet de protection contre la rayonnement solaire. Sans sortir du cadre de l'invention, les empilements de couches peuvent également être déposés en face 3 des doubles vitrages. L'invention a également pour objet le substrat à couches au moins partiellement opacifié par un revêtement de type laque ou émail, en vue de faire 20 des allèges, où le revêtement opacifiant est en contact direct avec l'empilement de couches. L'empilement de couches peut donc être parfaitement identique pour le vitrage vision et pour l'allège. Si l'application plus particulièrement visée par l'invention est le vitrage pour le bâtiment, il est clair que d'autres applications sont envisageables, 25 notamment dans les vitrages de véhicules (mis à part le pare-brise où l'on exige une très haute transmission lumineuse), comme les verres latéraux, le toit-auto, la lunette arrière. L'invention et ses avantages sont décrits avec plus de détails, ci-après, 30 au moyen des exemples non limitatifs ci-dessous, selon l'invention et comparatifs. Dans tous les exemples et la description, les épaisseurs sont géométriques. Tous les substrats sont en verre clair de 6 mm d'épaisseur de type Planilux commercialisé par la société Saint-Gobain Vitrage. 9 Toutes les couches sont déposées de façon connue par pulvérisation cathodique assistée par champ magnétique (magnétron). Les couches en métal (Nb, Ti) sont déposées à partir de cible en métal en atmosphère inerte (100% Ar), les couches en nitrure de silicium Si3N4 à partir de la cible de de silicium s (dopé avec 8% en masse d'aluminium) adéquate dans une atmosphère réactive contenant de l'azote (40% Ar et 60% N2). Les couches en Si3N4 contiennent donc un peu d'aluminium. EXEMPLE 1 (selon EP 1218307) 10 Cet exemple présente une couche fonctionnelle en Nb et des sous couche et surcouche en Si3N4 selon la séquence suivante : verre / Si3N4 (10 nm)/ Nb (35 nm) / Si3N4 (30 nm) Après dépôt des couches, le substrat subit le traitement thermique suivant : chauffage à 620°C pendant 10 minutes puis trempe. 15 EXEMPLE 2 (comparatif) Dans cet exemple, on utilise la même couche fonctionnelle et les mêmes autres couches qu'à l'exemple 1, déposées sur le même substrat, mais avec des modifications dans les épaisseurs des sous-couches et surcouches en 20 Si3N4: verre / Si3N4 (40 nm) / Nb (10 nm) / Si3N4 (60 nm) Le substrat revêtu de l'empilement subit ensuite le même traitement thermique que décrit dans l'exemple 1. 25 EXEMPLE 3 (selon l'invention) Cet exemple utilise la même séquence de couches qu'à l'exemple 2, déposée sur le même substrat, mais une couche très fine de Titane métallique est déposée au dessus de la couche fonctionnelle. L'empilement comprend ainsi la succession de couches suivante: 30 verre / Si3N4 (40 nm) / Nb (10 nm) /Ti (environ 1 nm)/Si3N4 (60 nm) Le substrat revêtu de l'empilement subit ensuite le même traitement thermique que décrit dans l'exemple 1 ou 2. 10 EXEMPLE 4 (comparatif) Cet exemple utilise la même séquence de couches qu'à l'exemple 2, déposée sur le même substrat, mais une couche très fine de Titane métallique est déposée en dessous de la couche fonctionnelle. L'empilement comprend ainsi la succession de couches suivante: verre / Si3N4 (40 nm) /Ti (environ 1 nm)/ Nb (10 nm) /Si3N4 (60 nm) Le substrat revêtu de l'empilement subit ensuite le même traitement thermique que décrit dans l'exemple 1 ou 2. io EXEMPLE 5 (selon l'invention) Cet exemple utilise la même séquence de couches qu'à l'exemple 2, déposée sur le même substrat, mais une couche très fine de Titane métallique est déposée au dessus et en dessous de la couche fonctionnelle. L'empilement comprend ainsi la succession de couches suivante: 15 verre / Si3N4 (40 nm) /Ti (~1 nm)/ Nb (10 nm) /Ti (~1 nm)/Si3N4 (60 nm) Le substrat revêtu de l'empilement subit ensuite le même traitement thermique que décrit dans l'exemple 1 ou 2. EXEMPLE 6 (comparatif) 20 Cet exemple utilise la même séquence de couches qu'à l'exemple 2, déposée sur le même substrat, mais une couche très fine de NiCr est déposée au dessus et en dessous de la couche fonctionnelle. L'empilement comprend ainsi la succession de couches suivante: verre /Si3N4 (40 nm)/NiCr (~1 nm)/Nb (10 nm)/NiCr(z1 nm)/Si3N4 (60 nm) 25 Le substrat revêtu de l'empilement subit ensuite le même traitement thermique que décrit dans l'exemple 1 ou 2. Le tableau 1 ci-dessous regroupe pour les exemples 1 à 6 précédents les données mesurées de transmission optique TL (transmission lumineuse en 30 % selon l'illuminant D65) et la valeur d'émissivité, calculée selon les normes prEN410 et NFEN 673. Les données sont indiquées deux fois : avant traitement thermique et après traitement thermique. lo 15 20 11 EXEMPLE Traitement Propriétés optiques et thermique énergétiques TL . (%) Exemple 1 Avant 11,3 14 Après 18,5 18 Exemple 2 Avant 41,8 39 Après 37,6 55 Exemple 3 Avant 40,9 35 (selon Après 38,8 42 l'invention) Exemple 4 Avant 42,6 34 Après 39,2 48 Exemple 5 Avant 41,7 32 (selon Après 40,3 37 l'invention) Exemple 6 Avant 39,1 34 Après 35,2 48 Tableau 1 25 12 Les données reportées dans le tableau 1 montrent que les exemples 3 et 5 selon l'invention permettent de fournir une transmission lumineuse beaucoup plus élevée que celle des vitrages antisolaires de l'art antérieur, tant en maintenant des performances énergétiques acceptables, après le traitement thermique et une trempe. La comparaison des valeurs d'émissivité obtenues après trempe pour l'exemple 4 avec les valeurs obtenues pour les exemples 3 et 5 montrent que les meilleurs compromis sont obtenus lorsqu'une couche métallique de Ti est déposée au moins au dessus de la couche fonctionnelle de Nb. Les résultats obtenus pour l'exemple 2, non conforme à la présente invention io (l'empilement étant dépourvu de couche(s) métallique(s) de Ti), sont bien moins bons après la trempe: ces empilements ne sont clairement pas bombables/trempables au sens de l'invention. Le traitement thermique dégrade de façon trop importante les propriétés d'isolation thermique : les valeurs d'émissivité de ces vitrages apparaissent ainsi beaucoup trop élevées. Les résultats obtenus 15 selon l'exemple 6, dans lequel la couche métallique déposée sur la couche fonctionnelle est cette fois du NiCr, sont similaires à ceux obtenus pour l'exemple 2, c'est-à-dire en l'absence de couche. EXEMPLE 7 (selon l'invention) 20 Pour cet exemple, un vitrage multiple a été construit à partir du substrat de l'exemple 5 (après trempe). Le vitrage multiple est assemblé selon les techniques classiques selon une configuration 6/12/6clair (air 100%), c'est-à-dire de telle façon qu'il est composé de deux feuilles de verre clair de 6mm d'épaisseur, séparé par une lame d'air de 12 25 mm. L'empilement de couches est disposé en face 2 du double vitrage. Le double vitrage présente une transmission lumineuse de 36% mais une valeur de l'émissivité relativement basse, d'environ 37%, permettant la réflexion d'une majeure partie du rayonnement IR thermique. Les performances d'isolation énergétique sont ainsi très satisfaisantes, le coefficient de transfert thermique U 30 ayant été mesuré égal à 2,30 W.m-2.K-1. A titre de comparaison, le coefficient U est égal à 2,90 W.m-2.K-1 pour un double vitrage simple sans couches. Toujours à titre de comparaison, les vitrages transparents bas-émissifs de l'art antérieur, incorporant comme couche fonctionnelle une couche d'argent difficilement 13 trempable, présentent un coefficient de l'ordre de 1,8 W.m-2.K-1, mais sont beaucoup durables, à la fois en termes de résistance chimique et mécanique. EXEMPLE 8 (selon l'invention) Dans cet exemple, on a cherché à obtenir un vitrage multiple à partir d'un substrat dont les couches de l'empilement présentent des épaisseurs adaptées pour maximiser cette fois les performances énergétiques du vitrage. L'empilement comprend ainsi la succession de couches suivante: verre / Si3N4 (40 nm) /Ti (.--1 nm)/ Nb (20 nm) /Ti (.--1 nm)/Si3N4 (54 nm) io Le substrat revêtu de l'empilement subit ensuite le même traitement thermique que décrit précédemment. On a ensuite fabriqué un vitrage multiple à partir de ce substrat. De façon similaire à l'exemple 7, le vitrage multiple est assemblé selon une configuration 6/12/6clair (air 100%). L'empilement de couches est disposé en face 2 du double vitrage. 15 Le double vitrage présente ainsi une transmission lumineuse, d'environ 20%, plus faible que celle de l'exemple 5, mais une valeur de l'émissivité beaucoup plus basse, d'environ 18%, permettant une forte réflexion du rayonnement thermique et des performances d'isolation énergétique fortement améliorées, le coefficient de transfert thermique U ayant cette fois été mesuré égal 20 à 1,98 W.m-2.K-1 . En conclusion, les vitrages de protection solaire selon l'invention sont très avantageux pour équiper des bâtiments, sans exclure des applications dans l'automobile et tous véhicules : les vitres latérales, arrière, le toit-auto, qui peuvent d'ailleurs présenter des revêtements émaillés. Avec un empilement de couches 25 fixé, notamment selon les valeurs de TL et d'isolation thermique recherchées, on peut ainsi fabriquer des vitrages antisolaires permettant une vision améliorée et qui peuvent être bombés/trempés/recuits et présentant une très bonne durabilité mécanique et chimique. Sans sortir du cadre de l'invention, on peut aussi faire des allèges à couches 30 émaillées, plutôt que laquées, ce qui est industriellement très intéressant, l'émaillage se faisant pendant le procédé de trempe, alors que le laquage nécessite une étape supplémentaire de fabrication. 30 REVENDICATIONS 1. Substrat verrier transparent, comprenant au moins une feuille de verre munie d'un empilement de couches minces agissant sur le rayonnement solaire, présentant une transmission lumineuse supérieure ou égale à 20% et une émissivité inférieure ou égale à 50% après un traitement thermique tel qu'un bombage ou une trempe étant caractérisé en ce que ledit empilement comprend : io - une couche fonctionnelle de Niobium Nb, d'épaisseur comprise entre environ 5 nm et environ 25 nm, - au moins une couche d'un autre matériau, choisi dans le groupe constitué par Ti, Mo, B, Al ou un alliage comprenant au moins l'un de ces éléments, disposée par rapport au substrat verrier au dessus de la couche 15 fonctionnelle, ladite couche présentant une épaisseur comprise entre environ 1 nm et environ 5 nm. 2. Substrat selon la revendication 1 dans lequel une couche dudit matériau choisi dans le groupe constitué par Ti, Mo, B, Al est disposée au dessus de la 20 couche fonctionnelle et dans lequel une autre couche dudit matériau est disposée en dessous de la couche fonctionnelle. 3. Substrat selon la revendication 1 ou 2 dans lequel la couche fonctionnelle à base de Niobium Nb a une épaisseur comprise entre environ 8 nm et environ 20 25 nm. 4. Substrat transparent selon l'une des revendications précédentes dans lequel la couche de matériau choisi dans le groupe constitué par Ti, Mo, B, Al, a une épaisseur comprise entre environ 1 nm et environ 3 nm. 5. Substrat transparent selon l'une des revendications précédentes, dans lequel ledit matériau est le Ti. 15 6. Substrat transparent selon l'une des revendications précédentes, dans lequel l'ensemble de la couche fonctionnelle et de la ou des couche(s) dudit matériau est entouré d'au moins une couche supplémentaire à base de nitrure d'aluminium, d'oxynitrure d'aluminium, de nitrure de silicium, ou d'oxynitrure de silicium, ou d'un mélange d'au moins deux de ces composés, l'épaisseur de la ou desdites couches supplémentaires étant ajustée pour optimiser la transmission lumineuse du vitrage. 7. Substrat selon la revendication 6, dans lequel la ou lesdites couches io supplémentaires sont à base de nitrure de silicium et sont disposées respectivement au dessus et en dessous dudit ensemble. 8. Substrat selon la revendication 7, dans lequel la couche à base de nitrure de silicium disposé au dessus dudit ensemble est plus épaisse que la couche 15 disposée en dessous de l'ensemble d'au moins un facteur 1,2, notamment d'au moins un facteur 1,5 à 1,8. 9. Vitrage monolithique ou double vitrage incorporant le substrat selon l'une des revendications précédentes, l'empilement de couches minces étant disposé 20 en face 2 du vitrage monolithique ou du double vitrage ou en face 3 du double vitrage, en numérotant les faces du ou des substrats de l'extérieur vers l'intérieur du bâtiment ou de l'habitacle qu'il équipe. 10. Vitrage monolithique ou double vitrage selon la revendication 9, configuré 25 pour présenter une transmission lumineuse TL supérieure à 30%, voire supérieure à 40%. 11. Vitrage monolithique ou double vitrage selon la revendication 10, configuré pour présenter une émissivité inférieure à 40%, voire inférieure à 30% ou même 3o inférieure à 20%. 12. Panneau de parement de façade de type allège incorporant au moins un substrat selon l'une des revendications 1 à 8. 13. Vitre latérale, Vitre arrière ou toit pour automobile ou autre véhicule constitué par ou incorporant un substrat selon l'une des revendications 1 à 8.